(57)【要約】【課題】電気的特性劣化の発生しない多層セラミック部品を製造するための、蒸発乾燥が容易で、かつ適度な粘度特性を備えたペースト用の溶剤を提供する。【解決手段】（Ａ）ヒドロキシカルボン酸エステル、および（Ｂ）テルペン系炭化水素を含有するペースト用溶剤組成物。【選択図】なし【特許請求の範囲】
【請求項１】
多層セラミック部品の製造に使用されるペースト用の溶剤組成物であって、（Ａ）ヒドロキシモノカルボン酸エステル、および（Ｂ）テルペン系炭化水素を含有するペースト用溶剤組成物。
【請求項２】
（Ａ）成分が乳酸メチル、乳酸エチル、乳酸ｎ−プロピル、乳酸イソプロピル、乳酸ｎ−ブチル、乳酸イソブチル、乳酸ペンチル、乳酸ヘキシル、乳酸オクチル、乳酸２−エチルヘキシル、グリコール酸メチル、グリコール酸エチル、グリコール酸ｎ−プロピル、グリコール酸イソプロピル、グリコール酸ｎ−ブチル、グリコール酸イソブチル、グリコール酸ペンチル、グリコール酸ヘキシル、グリコール酸オクチル、およびグリコール酸２−エチルヘキシルから選択される１種または２種以上である請求項１に記載のペースト用溶剤組成物。
【請求項３】
（Ｂ）成分がα−ピネン、β−ピネン、ピナン、３−カレン、カラン、カンフェン、フェンチェン、ジペンテン、リモネン、α−テルピネン、γ−テルピネン、α−フェランドレン、β−フェランドレン、テルピノレン、１−パラメンテン、パラメンタン、パラサイメン、サビネン、ミルセン、ジヒドロミルセン、アロオシメン、および２，６−ジメチルオクタンから選択される１種または２種以上である請求項１または２のいずれかに記載のペースト用溶剤組成物。
【請求項４】
（Ｂ）成分が、（Ａ）及び（Ｂ）の合計１００重量部に対して５〜９０重量部である、請求項１〜３のいずれかに記載のペースト用溶剤組成物。
【請求項５】
請求項１〜４のいずれかに記載のペースト用溶剤組成物、およびバインダー樹脂を含有するビヒクル。
【請求項６】
バインダー樹脂がセルロース系樹脂、ブチラール樹脂、またはアクリル系樹脂を含有する請求項５記載のビヒクル。
【請求項７】
請求項５または６記載のビヒクル、および導電性粉末を含有する導電性ペースト。
【請求項８】
請求項５または６記載のビヒクル、および誘電体粉末を含有する誘電体ペースト。
【発明の詳細な説明】
【技術分野】
【０００１】
本発明は、積層セラミックコンデンサ、多層セラミック基板などの多層セラミック部品を製造する際に使用される、導電性ペーストや誘電体ペースト用の溶剤組成物、このペースト用溶剤組成物にバインダー樹脂を配合したビヒクル、さらにこのビヒクルに導電性粉末または誘電体粉末を配合したペーストに関するものである。
【背景技術】
【０００２】
多層セラミック部品は、キャリアフィルム上にドクターブレード法などにより誘電体ペーストを塗布してセラミックグリーンシートを形成し、そのシート上に導電性ペーストを印刷することで内部電極を形成後、得られたシートを数十から数百層積み重ね同時焼成して得られるセラミック積層体に、外部電極を塗布、焼き付け加工して得られる。
【０００３】
誘電体ペーストは、通常、セラミック誘電体粉末にポリビニルブチラール樹脂などのバインダー樹脂およびエタノールなどの有機溶剤を加え混合したものが使用される。また、導電性ペーストは、銅、銀、金、白金、ニッケル、パラジウムなどの金属粉末などの導電性材料を、エチルセルロース樹脂などのバインダー樹脂を溶剤に溶解した有機ビヒクルに分散させたものが使用される。
【０００４】
近年、各種情報機器の小型化、薄型化、高機能化に伴い、多層セラミック部品も更なる小型化、高容量化が求められており、積層１層当たりの厚みを薄くし、積層数を増やすことが行なわれている。しかしながら、従来、各ペーストの印刷に適用されてきたスクリーン印刷法では、薄膜状の内部電極や誘電体層を形成することが困難であるため、グラビア印刷法の適用が種々検討されている。
【０００５】
グラビア印刷法のような高速印刷の場合、溶剤の乾燥速度がスクリーン印刷で求められる乾燥速度より速くなければならない。また、グラビア印刷に適用される導電性ペーストに含まれる金属粉末は粒径が小さく、比表面積が広くなるため、ターピネオールなどの既存の溶剤を使用した場合、導電性ペーストの粘度が高くなりすぎ、内部電極の薄層化が困難となる場合がある。従って、沸点および粘度が比較的低い導電性ペースト用溶剤の開発が求められている。
【０００６】
例えば、特許文献１には、溶剤としてジヒドロキシテレフタル酸とオイカリプトールを含有する導電性ペーストが開示されている。この導電性ペーストは、溶剤の沸点が比較的低いため乾燥速度が速く、しかも低粘度特性を有するため、グラビア印刷に適用した場合、電気的接続性に優れた内部電極を形成できるとされている。しかしながら、溶剤の乾燥性と粘度特性のバランスが充分でなく、更なる改善が必要であった。
【０００７】
さらに、誘電体ペーストについても、セラミックグリーンシートの薄層化に伴い、粒径が小さい誘電体粉末が使用されるようになってきており、導電性ペーストの場合と同様に比較的低沸点かつ低粘度の溶剤が求められている。
【先行技術文献】
【特許文献】
【０００８】
【特許文献１】特開２０１２−１２４１３９号公報
【発明の概要】
【発明が解決しようとする課題】
【０００９】
本発明は、電気的特性劣化の発生しない多層セラミック部品を製造するための、蒸発乾燥が容易で、かつ適度な粘度特性を備えたペースト用溶剤、それを利用したビヒクル、導電性ペースト、および誘電体ペーストを提供することを目的とする。
【課題を解決するための手段】
【００１０】
本発明は、以下の請求項１〜８から構成される。
＜請求項１＞
多層セラミック部品の製造に使用されるペースト用の溶剤組成物であって、（Ａ）ヒドロキシモノカルボン酸エステル、および（Ｂ）テルペン系炭化水素を含有するペースト用溶剤組成物。
＜請求項２＞
（Ａ）成分が乳酸メチル、乳酸エチル、乳酸ｎ−プロピル、乳酸イソプロピル、乳酸ｎ−ブチル、乳酸イソブチル、乳酸ペンチル、乳酸ヘキシル、乳酸オクチル、乳酸２−エチルヘキシル、グリコール酸メチル、グリコール酸エチル、グリコール酸ｎ−プロピル、グリコール酸イソプロピル、グリコール酸ｎ−ブチル、グリコール酸イソブチル、グリコール酸ペンチル、グリコール酸ヘキシル、グリコール酸オクチル、およびグリコール酸２−エチルヘキシルから選択される１種または２種以上である請求項１に記載のペースト用溶剤組成物。
＜請求項３＞
（Ｂ）成分がα−ピネン、β−ピネン、ピナン、３−カレン、カラン、カンフェン、フェンチェン、ジペンテン、リモネン、α−テルピネン、γ−テルピネン、α−フェランドレン、β−フェランドレン、テルピノレン、１−パラメンテン、パラメンタン、パラサイメン、サビネン、ミルセン、ジヒドロミルセン、アロオシメン、および２，６−ジメチルオクタンから選択される１種または２種以上である請求項１または２のいずれかに記載のペースト用溶剤組成物。
＜請求項４＞
（Ｂ）成分が、（Ａ）及び（Ｂ）の合計１００重量部に対して５〜９０重量部である、請求項１〜３のいずれかに記載のペースト用溶剤組成物。
＜請求項５＞
請求項１〜４のいずれかに記載のペースト用溶剤組成物、およびバインダー樹脂を含有するビヒクル。
＜請求項６＞
バインダー樹脂がセルロース系樹脂、ブチラール樹脂、およびアクリル系樹脂の群から選ばれた少なくとも1種を含有する請求項５記載のビヒクル。
＜請求項７＞
請求項５または６記載のビヒクル、および導電性粉末を含有する導電性ペースト。
＜請求項８＞
請求項５または６記載のビヒクル、および誘電体粉末を含有する誘電体ペースト。
【発明の効果】
【００１１】
本発明のペースト用溶剤組成物は、従来のペースト用溶剤と比較して低沸点かつ低粘度であるので、その溶剤組成物を使用したビヒクルならびにペーストはグラビア印刷に適用可能であり、電気的特性の劣化の発生しない多層セラミック部品を製造することが可能となる。
【発明を実施するための形態】
【００１２】
＜ペースト用溶剤組成物＞
本発明の多層セラミック部品の製造に使用されるペースト用溶剤組成物は、（Ａ）ヒドロキシカルボン酸エステルと（Ｂ）テルペン系炭化水素とを含む。ここで、（Ａ）、（Ｂ）それぞれの成分について、以下に説明する。
【００１３】
＜（Ａ）ヒドロキシカルボン酸エステル＞
本発明のヒドロキシカルボン酸エステルは、分子内にヒドロキシル基とカルボキシル基を併せ持つヒドロキシカルボン酸と、アルコールとの縮合反応で得られる化合物である。
ヒドロキシカルボン酸としては、例えば、乳酸、グリコール酸などが挙げられるが、好ましくは乳酸である。また、アルコールは、炭素数１〜１０の１価アルコールであり、例えば、メタノール、エタノール、プロパノール、ブタノール、ヘキサノール、オクタノール、２−エチルヘキサノールなどが挙げられる。
【００１４】
本発明のヒドロキシカルボン酸エステルは、公知の方法で製造でき特に制限されるものではないが、例えば、ヒドロキシカルボン酸とアルコールの脱水縮合反応、ヒドロキシカルボン酸エステルとアルコールとのエステル交換反応などで得ることができる。
【００１５】
本発明のヒドロキシカルボン酸エステルの常圧における沸点は、５０℃以上、２５０℃以下であり、好ましくは８０℃以上、２００℃以下の範囲である。沸点が５０℃未満では、溶剤の乾燥速度が速すぎ、ペーストの安定性が悪化する場合があり、２５０℃を超えると、溶剤の乾燥速度が遅すぎ、残存した溶剤が焼成時にシートアタック現象を起こしたり、印刷精度が悪化したりする場合があり好ましくない。
【００１６】
本発明のヒドロキシカルボン酸エステルの具体例としては、乳酸メチル、乳酸エチル、乳酸ｎ−プロピル、乳酸イソプロピル、乳酸ｎ−ブチル、乳酸イソブチル、乳酸ペンチル、乳酸ヘキシル、乳酸オクチル、乳酸２−エチルヘキシル、グリコール酸メチル、グリコール酸エチル、グリコール酸ｎ−プロピル、グリコール酸イソプロピル、グリコール酸ｎ−ブチル、グリコール酸イソブチル、グリコール酸ペンチル、グリコール酸ヘキシル、グリコール酸オクチル、グリコール酸２−エチルヘキシル、などが挙げられるが、入手のしやすさから乳酸エチルが好ましい。
【００１７】
＜（Ｂ）テルペン系炭化水素＞
本発明のテルペン系炭化水素は、（Ｃ５Ｈ８)ｎの分子式で表わされるイソプレン則に基づく化合物のうち、ｎ＝２のモノテルペン炭化水素化合物である。ただし、化合物の不飽和度に特に制限はなく、化合物中の多重結合が水素化されていてもよいし、芳香環を含有していてもよい。
【００１８】
本発明のテルペン系炭化水素の常圧における沸点は、５０℃以上、２５０℃以下であり、好ましくは１００℃以上、２００℃以下の範囲である。沸点が５０℃未満では、溶剤の乾燥速度が速すぎ、ペーストの安定性が悪化する場合があり、２５０℃を超えると、溶剤の乾燥速度が遅すぎ、残存した溶剤により電気的特性を損なう場合があり好ましくない。
【００１９】
本発明のテルペン系炭化水素の具体例としては、α−ピネン、β−ピネン、ピナン、３−カレン、カラン、カンフェン、フェンチェン、ジペンテン、リモネン、α−テルピネン、γ−テルピネン、α−フェランドレン、β−フェランドレン、テルピノレン、１−パラメンテン、パラメンタン、パラサイメン、サビネン、ミルセン、ジヒドロミルセン、アロオシメン、２，６−ジメチルオクタンなどが挙げられ、これらを単独または２種以上併用して使用することができる。
【００２０】
本発明の（Ａ）ヒドロキシカルボン酸エステルと（Ｂ）テルペン系炭化水素の混合割合に特に制限はないが、好ましくは（Ａ）成分及び（Ｂ）成分の合計１００重量部に対して（Ｂ）が５〜９０重量部であり、さらに好ましくは１０〜７０重量部である。（Ｂ）が５重量部未満であると、得られるペーストの粘度と乾燥速度のバランスが充分でなかったり、シートアタック現象を起こしたりする場合がある。一方、９０重量部を超えると溶剤組成物へのバインダー樹脂の溶解性が低下し、ペーストの粘度が著しく低下する場合があり好ましくない。
【００２１】
また、本発明の溶剤組成物中には、必要に応じて、酸化防止剤などの添加剤、通常、導電性ペーストや誘電体ペーストに用いられる他の溶剤を含有させてもよい。通常、導電性ペーストや誘電体ペーストに用いられる他の溶剤としては、テルピネオール、水素添加テルピネオール、水素添加テルピネオールアセテート、イソボルニルアセテート、イソボルニルカルボン酸エステル類、ノピルアセテートなどのテルペン系溶剤、エチレングリコールモノブチルエーテル、エチレングリコールモノブチルエーテルアセテート、ジエチレングリコールモノブチルエーテルアセテート、ジプロピレングリコールメチルエーテルアセテートなどのグリコール系溶剤、ヘキサン、シクロヘキサン、ヘプタン、オクタン、ノナン、デカン、デカリン、トルエンなどの炭化水素系溶剤、エタノール、プロパノール、ブタノール、ヘキサノール、ヘプタノール、オクタノール、ノナノール、デカノールなどのアルコール系溶剤などが挙げられるが、これらに限定されない。
【００２２】
＜ビヒクル、導電性ペースト、誘電体ペースト＞
次に、本発明のビヒクル、導電性ペーストおよび誘電体ペーストについて説明する。
本発明のビヒクルは、本発明の溶剤組成物にバインダー樹脂を溶解して得られるものである。また、本発明の導電性ペーストは、金属電極層に相当するもので、本発明のビヒクル中に、導電性粉末を分散させたものである。また、本発明の誘電体ペーストは、誘電体層に相当するもので、本発明のビヒクル中に、誘電体粉末を分散させたものである。
【００２３】
バインダー樹脂としては、エチルセルロース、ニトロセルロースなどのセルロース系樹脂や、ポリビニルブチラールなどのアセタール系樹脂、ブチルメタクリレート、メチルメタクリレートなどを重合して得られるアクリル系樹脂などが使用される。導電性ペースト用のバインダー樹脂としては、エチルセルロースが好ましく、誘電体ペースト用のバインダー樹脂としては、ポリビニルブチラールが好ましい。
【００２４】
ビヒクルは、溶剤組成物とバインダー樹脂を主成分とし、ビヒクル中の溶剤組成物の割合は、特に限定はないが、６０〜９８重量％であることが好ましい。さらに、７０〜９５重量％が好ましい。６０重量％未満では、エチルセルロースなどの溶解性が悪くなったり、ビヒクルの粘度が高くなりすぎる場合がある。一方、９８重量％を超えると、ビヒクルの粘度が低くなり過ぎて好ましくない場合がある。
【００２５】
また、ビヒクルに配合されて導電性ペーストを構成する導電性粉末は、銅、銀、金、白金、ニッケル、パラジウムなどの金属粉末が使用される。より好ましくは、白金粉末、ニッケル粉末、パラジウム粉末である。
【００２６】
また、ビヒクルに配合されて誘電体ペーストを構成する誘電体粉末は、チタン酸バリウム粉末、チタン酸ストロンチウム粉末、酸化チタン粉末、ジルコン酸ストロンチウム粉末などが使用される。より好ましくは、チタン酸バリウム粉末である。
【００２７】
ペースト中の導電性粉末または誘電体粉末の割合は、特に限定はないが、通常、２５〜９５重量％、好ましくは３０〜９０重量％である。２５重量％未満では、導電性粉末または誘電体粉末の充填密度が低くなるため好ましくない場合があり、一方９５重量％を超えると、ペーストの粘度が高くなり、生産性が著しく悪化するため好ましくない場合がある。
【００２８】
ペースト中における、上記ビヒクルの割合は、５〜４０重量％であることが好ましい。より好ましくは、１０〜３０重量％である。ビヒクルは、５重量％未満であると、乾燥膜の強度が弱くなり、一方４０重量％を超えると、焼成後の電極厚さが薄くなりすぎて好ましくない。
【００２９】
さらに、本発明のペーストは、溶剤、バインダー樹脂、導電性粉末もしくは誘電体粉末以外に、酸化防止剤、界面活性剤、分散剤、フィラー、可塑剤、反応性モノマーなどを含有していても良い。
【実施例】
【００３０】
以下実施例を挙げて本発明をさらに具体的に説明する。
【００３１】
実施例１
乳酸エチル９５ｇ（コービオンジャパン社製  ＰＵＲＡＳＯＬＶ  ＥＬ）、およびパラメンタン（ヤスハラケミカル社製）５ｇを混合して溶剤組成物を作製した。この溶剤組成物１９ｇにエチルセルロース（ダウケミカル社製  ＥＴＨＯＣＥＬ２００）１ｇを配合し、遊星式攪拌・脱泡装置（クラボウ社製  マゼルスター）を使用してビヒクルを作製した。作製した溶剤組成物およびビヒクルは、それぞれ以下の評価に供した。評価結果を表１に示す。なお、粘度、乾燥速度は、下記のようにして測定した。
（粘度）
ビヒクルの２０℃における粘度をＢ型粘度計で測定した。
（乾燥速度）
熱重量測定装置（ティー・エイ・インスツルメント社製）を使用して、１２０℃の温度条件で溶剤組成物が５０％減量するのにかかった時間（５０％減量時間）を測定した。乳酸エチルの５０％減量時間を１００としたときの各溶剤組成物の５０％減量時間を相対乾燥速度とした。
【００３２】
実施例２〜８、比較例１〜６
溶剤の組成を表１に示すとおりとした以外は、実施例１と同様にして、溶剤組成物およびビヒクルを作製した。作製した溶剤組成物およびビヒクルは、実施例１と同様の評価に供した。ただし、比較例２、３および４は、バインダー樹脂が溶剤に完溶せず、粘度の測定ができなかったため、表１では（−）とした。
【００３３】
【表１】
2019195026.tif 000002
【００３４】
表１に示すように、本発明の溶剤組成物は、従来のペースト用溶剤として使用されているターピネオールやジヒドロターピネオールなどと比較して、低粘度、かつ乾燥速度が速い。さらに、（Ａ）ヒドロキシモノカルボン酸エステルと（Ｂ）テルペン系炭化水素の混合溶剤とすることで、それぞれ単独使用の場合（比較例１〜６）と比較して、一層粘度が低減でき、しかも乾燥速度を速めることができるので、グラビア印刷用の導電性ペーストや誘電体ペーストの溶剤として好適に使用できる。
また、上記のように、比較例２（パラメンタン）、比較例３（α−ピネン）、比較例４（β&#8212;ピネン）は、バインダー樹脂がこれらの溶剤に完溶しないが、本発明では、ヒドロキシモノカルボン酸エステルである乳酸エチルと併用することにより、低粘度、かつ乾燥速度が速い溶剤が得られるうえ、バインダー樹脂が溶解可能であることがわかる。
【産業上の利用可能性】
【００３５】
本発明のペースト用溶剤組成物を用いた導電性ペーストおよび誘電体ペーストは、積層セラミックコンデンサなどの多層セラミック部品の製造の際に使用されるペーストとして利用できる。